(57)【特許請求の範囲】
【請求項１】
成膜用のチャンバーと、
前記チャンバー内に回転可能に設けられ、独立して回転駆動される成膜用ドラムと、
被成膜用の基板を前記成膜用ドラムの周速より遅い速度で前記成膜用ドラムの外周面に沿い連続的または断続的に搬送する基板搬送手段とを備え、
前記成膜用ドラムは、
前記基板が隙間を介して巻き掛けられる外周面を有する円筒部と、
前記円筒部の中心部に該円筒部の円周方向に間隔をおいて設けられ、原料を気相状態で前記基板に向け放出して当該基板の前記円筒部の外周面と対向する面に成膜する複数の成膜源と、
前記成膜源から前記円筒部の半径方向に延在しかつ前記円筒部の外周部を貫通して前記基板に向け開口するように前記各成膜源ごとに設けられ、前記成膜源からの気相状態の原料ガスを均一な濃度に保持して前記基板に向け放出する複数の成膜用凹部と、
前記円筒部内の互いに隣接する前記各成膜源間にそれぞれ設けられ、前記各成膜源から前記基板に向け放出される気相状態の原料の間を隔離するパージガス放出手段と、
前記パージガス放出手段から前記円筒部の半径方向に延在しかつ前記円筒部の外周部を貫通して前記基板に向け開口するように前記各パージガス放出手段ごとに設けられた複数のパージガス用凹部とを備える、
ことを特徴とする成膜装置。
【請求項２】
前記基板はフレキシブル基板であることを特徴とする請求項１記載の成膜装置。
【請求項３】
前記成膜源による前記基板への成膜は化学的気相成長法により行われることを特徴とする請求項１または２記載の成膜装置。
【請求項４】
前記成膜源による前記基板への成膜は原子層堆積法により行われることを特徴とする請求項１または２記載の成膜装置。
【請求項５】
前記成膜用ドラムは、前記成膜源から前記基板に向け放出される気相状態の原料をプラズマ化するプラズマ生成手段を備えることを特徴とする請求項１乃至４に何れか１項記載の成膜装置。
【請求項６】
前記成膜用ドラムは、前記基板を加熱する加熱手段を備えることを特徴とする請求項１乃至５に何れか１項記載の成膜装置。
【請求項７】
前記加熱手段はフラッシュランプであることを特徴とする請求項６記載の成膜装置。
【発明の詳細な説明】
【技術分野】
【０００１】
本発明は、気相を用いて基板に薄膜を形成する成膜装置に関する。より詳しくは、基板を搬送しながら成膜を行う量産対応可能な成膜装置に関する。
【背景技術】
【０００２】
気相を用いて薄膜を形成する方法は、大別して化学的気相成長法（ＣＶＤ：Chemical Vapor Deposition）と物理的気相成長法（ＰＶＤ：Physical Vapor Deposition）がある。
【０００３】
ＰＶＤとして代表的なものには真空蒸着法やスパッタ法などがあり、特にスパッタ法では一般に装置コストは高いが膜質と膜厚の均一性に優れた高品質の薄膜の作製が行えるため、表示デバイスなどに広く応用されている。
【０００４】
ＣＶＤは真空チャンバー内に原料ガスを導入し、熱エネルギーによって基板上で１種類あるいは２種類以上のガスを分解または反応させて固体薄膜を成長させるものである。
また、ＣＶＤの反応を促進させるため、または／及び、反応温度を下げるため、プラズマや触媒（Catalyst）反応を併用するものもあり、それぞれＰＥＣＶＤ（Plasma Enhanced ＣＶＤ）、Ｃａｔ−ＣＶＤなどと呼ばれている。
ＣＶＤでは成膜欠陥が少ないことが特徴であり、ゲート絶縁膜の成膜など半導体デバイス製造工程に主に適用される。近年は原子層堆積法（ＡＬＤ：Atomic Layer Deposition）も注目されている。
【０００５】
ＡＬＤは、表面吸着した物質を表面における化学反応によって原子レベルで一層ずつ成膜していく方法で、ＣＶＤの範疇に分類される。ＡＬＤが一般的なＣＶＤと区別されるのは、いわゆるＣＶＤが単一のガスまたは複数のガスを同時に用いて基板上で反応させて薄膜を成長させるのに対して、ＡＬＤでは前駆体（またはプリカーサーともいう）と呼ばれる活性に富んだガスと反応性ガス（これもまたＡＬＤでは前駆体と呼ばれる）を交互に用い、基板表面における吸着と続く化学反応によって原子レベルで１層ずつ薄膜を成長させていく特殊な成膜方法にある。
【０００６】
具体的には、表面吸着において表面がある種のガスで覆われるとそれ以上そのガスの吸着が生じないself-limiting効果を利用し、前駆体が１層吸着したところで未反応の前駆体を排気する。続いて反応性ガスを導入して先の前駆体を酸化または還元して所望の組成を有する薄膜を１層得たのち反応性ガスを排気する。これを１サイクルとし、このサイクルを繰り返して薄膜を成長させていくものである。従ってＡＬＤでは薄膜は２次元的に成長する。またＡＬＤでは従来の蒸着やスパッタなどとの比較ではもちろん、一般的なＣＶＤなどと比較しても成膜欠陥が少ないことが特徴であり、様々な分野に応用が期待されている。
【０００７】
また第二の前駆体を分解し、基板に吸着している第一の前駆体と反応させる工程において、反応を活性化させるためにプラズマを用いる方法があり、これはプラズマ活性化ＡＬＤ（ＰＥＡＬＤ：plasma enhanced ＡＬＤ）または単にプラズマＡＬＤと呼ばれる。
【０００８】
ＡＬＤ技術そのものは、１９７４年にフィンランドのDr. Tuomo Suntolaによって提唱された。高品質高密度な膜が得られるためゲート絶縁膜など半導体産業で応用が進められており、ＩＴＲＳ（International Technology Roadmap for Semiconductors）にも記載がある。また他の成膜法と比較して斜影効果が無いなどの特徴があるため、ガスが入り込める隙間があれば成膜が可能であり、高アスペクト比を有するラインやホールの被覆のほか、３次元構造物の被覆用途でＭＥＭＳ（Micro Electro Mechanical Systems）関連にも応用が期待されている。
【０００９】
しかし、ＡＬＤ技術は欠点もある。その１つとして特殊な材料を使用する点やそのコスト等が挙げられるが、最大の欠点は成膜速度が遅いことである。蒸着やスパッタなどの成膜法と比較して５〜１０倍ほど遅い。
【００１０】
以上述べてきたような成膜法を用いて薄膜を形成する対象は、ウェハーやフォトマスクなどの小さな板状の基板、ガラス板などの大面積でフレキシブル性が無い基板、フィルムなどの大面積でフレキシブル性がある基板など様々に存在する。これに対応して、これらの基板に薄膜を形成するための量産設備では、コスト、取り扱いの容易さ、成膜品質などによって様々な基板の取り扱い法が提案され、実用化されている。
例えば、ウェハーでは基板一枚を成膜装置に供給して成膜した後、次の基板に入れ換えて再び成膜を行う枚葉式や、複数の基板をまとめてセットし全てのウェハーに同一の成膜を行うバッチ式などがある。
【００１１】
またガラス基板などに成膜を行う例では、成膜の源となる部分に対して基板を逐次搬送しながら同時に成膜を行うインライン式や、主にフレシキブル基板に適用されているように、ロールから基板を巻き出し、搬送しながら成膜を行い、別のロールに基板を巻き取る、いわゆるロールツーロールによるｗｅｂコーティングがある。また、フレシキブル基板だけでなく、成膜対象となる基板を連続搬送できるようなフレキシブルなシートまたは一部がフレシキブルとなるようなトレイに載せて連続成膜するｗｅｂコーティングも後者に含まれる。
これらいずれの成膜法、基板取り扱い法も、コスト、品質、取り扱いの容易さなどから判断して最適な組み合わせが採用される。
【００１２】
一方、光学膜など用途によっては異なる種類の薄膜を多層成膜する必要がある。またＡＬＤ法では、膜厚によっては１００〜２００サイクルの前駆体曝露を実施して成膜が行われる。このような場合、フレシキブル基板を用いたｗｅｂコーティングでは一層に対して一成膜源が必要となる（例えば特許文献１、２参照）。
【先行技術文献】
【特許文献】
【００１３】
【特許文献１】ＷＯ２００６／０９３１６８号公報
【特許文献２】特表２００７−５２２３４４号公報
【発明の概要】
【発明が解決しようとする課題】
【００１４】
しかしながら、基板を搬送しながら前述の多層膜または多サイクルの成膜を行う際に、従来の方法では層数またはサイクル数が増えるに従って設備が大型化し、生産コスト及び設備占有面積が増大するという問題があった。
【００１５】
本発明は、上記のような問題を解決するためになされたもので、設備を大型化することなくサイクル数を増やして成膜を行うことができる成膜装置を提供することを目的とする。
【課題を解決するための手段】
【００１６】
上記目的を達成するために請求項１の発明は、成膜装置であって、膜用のチャンバーと、前記チャンバー内に回転可能に設けられ、独立して回転駆動される成膜用ドラムと、被成膜用の基板を前記成膜用ドラムの周速より遅い速度で前記成膜用ドラムの外周面に沿い連続的または断続的に搬送する基板搬送手段とを備え、前記成膜用ドラムは、前記基板が隙間を介して巻き掛けられる外周面を有する円筒部と、前記円筒部の中心部に該円筒部の円周方向に間隔をおいて設けられ、原料を気相状態で前記基板に向け放出して当該基板の前記円筒部の外周面と対向する面に成膜する複数の成膜源と、前記成膜源から前記円筒部の半径方向に延在しかつ前記円筒部の外周部を貫通して前記基板に向け開口するように前記各成膜源ごとに設けられ、前記成膜源からの気相状態の原料ガスを均一な濃度に保持して前記基板に向け放出する複数の成膜用凹部と、前記円筒部内の互いに隣接する前記各成膜源間にそれぞれ設けられ、前記各成膜源から前記基板に向け放出される気相状態の原料の間を隔離するパージガス放出手段と、前記パージガス放出手段から前記円筒部の半径方向に延在しかつ前記円筒部の外周部を貫通して前記基板に向け開口するように前記各パージガス放出手段ごとに設けられた複数のパージガス用凹部とを備えることを特徴とする。
【００１７】
請求項２の発明は、請求項１記載の成膜装置において、前記基板はフレキシブル基板であることを特徴とする。
【００２０】
請求項３の発明は、請求項１または２記載の成膜装置において、前記成膜源による前記基板への成膜は化学的気相成長法により行われることを特徴とする。
【００２１】
請求項４の発明は、請求項１または２記載の成膜装置において、前記成膜源による前記基板への成膜は原子層堆積法により行われることを特徴とする。
【００２２】
請求項５の発明は、請求項１乃至４に何れか１項記載の成膜装置において、前記成膜用ドラムは、前記成膜源から前記基板に向け放出される気相状態の原料をプラズマ化するプラズマ生成手段を備えることを特徴とする。
【００２３】
請求項６の発明は、請求項１乃至５に何れか１項記載の成膜装置において、前記成膜用ドラムは、前記基板を加熱する加熱手段を備えることを特徴とする。
請求項７の発明は、請求項６記載の成膜装置において、前記加熱手段はフラッシュランプであることを特徴とする。
【発明の効果】
【００２５】
本発明によれば、成膜用ドラムが一回転するごとに少なくとも一層の成膜が可能になるため、基板の搬送速度よりも速い速度で成膜用ドラムを回転させることで、ロールツーロールによる成膜であっても、多層膜の形成を効率的に行うことができる。また、成膜源が原子層堆積法（ＡＬＤ法）にあってはサイクル数を増やすことができる。さらに、これらは多層化や多サイクル化に伴う設備の大型化や占有面積の増大を抑制することが可能になる。
【００２６】
また本発明によれば、成膜用ドラムに設けられた凹部が、気相状態の原料ガス（または前駆体）の空間分布を均一化し、成膜時の膜厚の均一性を向上できる。
【００２７】
また本発明によれば、成膜用ドラムに加熱手段または／及びプラズマ生成手段が設けられているため、効率的に成膜が可能になり、かつ成膜時間が短縮できるとともに、膜の品質も高めることができる。
【００２８】
また本発明によれば、フレキシブル基板を用いることで成膜用ドラムとの隙間を最小限にすることができ、基板の搬送をスムーズに行うことができる。
【図面の簡単な説明】
【００２９】
【図１】本発明のＡＬＤ法による成膜装置の構成の一例を示す概略図である。
【図２】本発明のＡＬＤ法による成膜装置の一例を概略的に示す縦断側面図である。
【図３】本発明の成膜装置に含まれる成膜用ドラムの他の例を示す概略図である。
【発明を実施するための形態】
【００３０】
（第１の実施の形態）
以下、本発明かかる成膜装置の実施の形態について、図１及び図２を参照しながら具体的に説明する。
この実施の形態では、ＡＬＤ法（原子層堆積法）による成膜装置について説明する。ただし、本発明の成膜装置はＡＬＤ法に限らず、ＣＶＤ法やスパッタリング法、あるいはその他の方法による成膜装置においても同様に適用できる。また、本実施の形態では、基板にフレキシブル基板としてフィルムを代表に用いているが、ガラスやウェハーなどフレキシブルでないものであっても、成膜用ドラムの外周面に沿って搬送できる形態であれば、本発明が適用できる。例えば、小さな基板を搬送用シートに固定して搬送する場合などがこれにあたる。ただし、フレキシブル基板を使用する場合が最も効果的に本発明を実施できる。
【００３１】
ＡＬＤ法による成膜装置１００は、図１及び図２に示すように、成膜用のチャンバー１０１と、成膜用ドラム１０２と、基板搬送機構（特許得請求の範囲に記載した基板搬送手段に相当する）１０７と、例えば４個の成膜源２０１Ａ、２０１Ｂ、２０２Ａ、２０２Ｂと、例えば４個のパージガス放出部（特許得請求の範囲に記載したパージガス放出手段に相当する）２０３とを備える。
【００３２】
チャンバー１０１は、所定の幅を有するフィルム状のフレキシブル基板（以下、単に基板という）１０４に、気相となる原料ガスを使用して成膜するために、基板１０４、基板搬送機構１０７、成膜用ドラム１０２等を収容するもので、一般的に真空状態に保持されている。そのためにチャンバー１０１内は、チャンバー１０１に設けられた排気口１０１２を通して、真空バルブ、水冷トラップ及び排気用真空ポンプ等からなる、図示省略した周知の真空排気機構に排気され、ＡＬＤ法に適合した真空度に制御されるようになっている。また、真空排気機構による排気に伴い、チャンバー１０１内には、不活性ガスが導入されるとともに、各成膜源から漏れる原料ガスも真空排気機構よって排気される構成になっている。
【００３３】
成膜用ドラム１０２は、基板１０４に成膜を行うもので、チャンバー１０１内に回転可能に配設され、さらに、図示省略した駆動装置により独立して回転駆動される構成になっている。
成膜用ドラム１０２は、その１回転で基板１０４に薄膜を複数層形成するのに必要な４個の成膜源２０１Ａ、２０１Ｂ、２０２Ａ、２０２Ｂと、４個のパージガス放出部２０３を設け得る直径及び周長と基板１０４の幅に対応した長さを有する円筒部１０２１と、この円筒部１０２１の両端に設けられ、円筒部１０２１の直径より大きい径のリング状の基板ガイド部１０２２とを有する。この両基板ガイド部１０２２は、その外周面に基板１０４の幅方向の両端を接触させることにより、基板１０４を成膜用ドラム１０２の外周面に沿って搬送可能に案内するとともに、基板１０４と円筒部１０２１との間に隙間（クリアランス）を形成する。この隙間はできるだけ狭い方、すなわち基板１０４が成膜用ドラム１０２にできるだけ近い方が好ましい。
【００３４】
円筒部１０２１の外周面には、４個の成膜源２０１Ａ、２０１Ｂ、２０２Ａ、２０２Ｂと４個のパージガス放出部２０３のそれぞれに対応する数（例えば８個）の凹部１０３が円筒部１０２１の円周方向に一定の間隔をおいて設けられ、各凹部１０３は隔壁１０３１により区画されている。また、これら凹部１０３は、円筒部１０２１の中心軸線方向に延在する長さと円筒部１０２１の円周方向に延びる幅を有している。
このような凹部１０３の主な目的は、成膜源２０１Ａ、２０１Ｂ、２０２Ａ、２０２Ｂから基板１０４に向け放出される気相状態の原料ガスを均一な濃度に保持するためのものである。
【００３５】
４個の成膜源２０１Ａ、２０１Ｂ、２０２Ａ、２０２Ｂのうち、成膜源２０１Ａと２０１Ｂは、気相状態の原料ガスである第１の前躯体を放出し、成膜源２０２Ａと２０２Ｂは、気相状態の原料ガスである第２の前躯体を放出するものである。
前駆体の種類は問わない。成膜種、成膜温度によって適宜選択される。前駆体は装置使用時に気相となっていればよいので、前駆体の保管状態は気相の他、液相、あるいは固相であってもよい。例えば前駆体が液相の場合は加熱やバブリングなどの方法によって導入される。
【００３６】
このような成膜源２０１Ａ、２０１Ｂ、２０２Ａ、２０２Ｂと４個のパージガス放出部２０３は、図２に示すように、円筒部１０２１の円周方向に、成膜源２０１Ａ−パージガス放出部２０３−成膜源２０２Ａ−パージガス放出部２０３−成膜源２０１Ｂ−パージガス放出部２０３−前躯体２０２Ｂ−パージガス放出部２０３の配列で、各凹部１０３内の底部に設けられている。
また、円筒部１０２１の中心部内には、成膜源２０１Ａ及び２０１ＢのそれぞれにＡＬＤ用の第１の前躯体となる原料ガスを別々に供給する原料ガス供給機構２０４Ａ，２０４Ｂと、成膜源２０２Ａ及び２０２ＢのそれぞれにＡＬＤ用の第２の前躯体となる原料ガスを別々に供給する原料ガス供給機構２０５Ａ，２０５Ｂと、各パージガス放出部２０３のそれぞれにパージガスを別々に供給するパージガス供給機構２０６が配設されている。
これら原料ガス供給機構２０４Ａ，２０４Ｂ，２０５Ａ，２０５Ｂ及びパージガス供給機構２０６は、成膜用ドラム１０２の回転及び原料ガスの供給、パージガスの供給に支障を来たさない状態で成膜用ドラム１０２に組み込まれている。
【００３７】
なお、パージガス放出部２０３は、成膜源２０１Ａ、２０１Ｂから基板１０４に向け放出される第１の前躯体及び成膜源２０２Ａ、２０２Ｂから基板１０４に向け放出される第２の前躯体との間を隔離するためのものである。このパージガスには、アルゴンなどの希ガスの他、成膜種に影響しない範囲においてあらゆる種類のガスが使用できる。
【００３８】
基板搬送機構１０７は、基板１０４を成膜用ドラム１０２の周速より遅い速度で成膜用ドラム１０２の外周面と間隔をおき、かつ成膜用ドラム１０２の外周面に沿い連続的または断続的に搬送するものであり、図２に示すように、ロール状に巻回されたフィルム状の基板１０４を巻き出す巻出し機構１０７１と、成膜用ドラム１０２の部分で成膜された後のフィルム状基板１０４を巻き取る巻取り機構１０７２とを備える。
巻取り機構１０７２は、トルク量と巻取り搬送速度を独立に制御できる周知のサーボモータ等を備える。また、巻出し機構１０７１は、一定の張力をかけつつ、基板１０４の繰り出しを可能にする周知のブレーキ機構等を含んで構成される。
さらに、基板搬送機構１０７は、成膜用ドラム１０２の巻出し機構１０７１側で、成膜用ドラム１０２の回転軸線と平行に、かつ成膜用ドラム１０２の両基板ガイド部１０２２間に差し渡し状態に配置され、基板１０４の成膜用ドラム１０２への導入位置を設定するガイドロール１０５と、成膜用ドラム１０２の巻取り機構１０７２側で、成膜用ドラム１０２の回転軸線と平行に、かつ成膜用ドラム１０２の両基板ガイド部１０２２間に差し渡し状態に配置され、基板１０４の成膜用ドラム１０２からの引き出し位置を設定するガイドロール１０６を備える。この両ガイドロール１０５と１０６により、基板１０４を成膜用ドラム１０２の両基板ガイド部１０２２の外周面にのみ接触させ、かつ３００度の角度範囲に亘り巻き掛けられた状態に保持する。
【００３９】
次に、本実施の形態に示すＡＬＤ成膜装置により基板１０４に成膜する場合について説明する。
成膜源２０１Ａ，２０１Ｂ，２０２Ａ，２０２Ｂ及びパージガス放出部２０３と、これらの原料ガス供給機構２０４Ａ，２０４Ｂ，２０５Ａ，２０５Ｂ及びパージガス供給機構２０６を作動させ、成膜源２０１Ａと２０１Ｂから原料ガスである第１の前躯体を放出し、成膜源２０２Ａと２０２Ｂから原料ガスである第２の前躯体を放出する。さらに、パージガス放出部２０３からパージガスを放出する。この状態で、成膜用ドラム１０２を回転駆動するとともに、基板搬送機構１０７を起動して、基板１０４を成膜用ドラム１０２の周速より遅い速度で成膜用ドラム１０２の外周面に沿い連続的または断続的に搬送させる。
【００４０】
ここで、基板１０４の表面における第１及び第２の前躯体との表面反応を必要とするＡＬＤ処理では、第１及び第２の前躯体と称される活性に富んだガスと反応性ガスを交互に用い、基板表面における吸着と化学反応によって原子レベルで１層ずつ薄膜を成長させていく。そして、基板の表面吸着において、その表面がある種のガスで覆われるとそれ以上そのガスの吸着が生じないセルフ・リミッティング効果を利用して、前駆体が１層吸着したところで未反応の前駆体を排気する。続いて反応性ガスを導入して先の前駆体を酸化または還元して所望の組成を有する薄膜を１層得たのち反応性ガスを排気する。これを１サイクルとし、このサイクルを繰り返して薄膜を成長させていく。
【００４１】
さらに、本実施の形態に示すＡＬＤ成膜装置では、基板１０４を成膜用ドラム１０２の周速より遅い速度で搬送することにより、例えば、成膜源２０１Ａ、２０１Ｂ、２０２Ａ、２０２Ｂと４個のパージガス放出部２０３を、図２の時計回り方向に回転する成膜用ドラム１０２の円周方向に、成膜源２０１Ａ−パージガス放出部２０３−成膜源２０２Ａ−パージガス放出部２０３−成膜源２０１Ｂ−パージガス放出部２０３−前躯体２０２Ｂ−パージガス放出部２０３の順で配列した状態で、基板１０４を成膜用ドラム１０２の周速より遅い速度で搬送する。これにより、成膜用ドラム１０２が上述の配列順に従って、第１の前駆体、第２のパージガス、第２の前駆体、第２のパージガスの４系統のガス放出機構を２組有する成膜用ドラム１０２を、例えば１００回転させたとすると、この間に、基板１０４が成膜用ドラム１０２の周囲を一回通過する（すなわち成膜用ドラム１０２の円周分の距離を進む）ケースでは、基板１０４が成膜用ドラム１０２の周囲を通過する間に基板１０４には２００層分の成膜が行なわれることになる。
【００４２】
このような本実施の形態に示すＡＬＤ成膜装置によれば、基板１０４を成膜用ドラム１０２の周速より遅い速度で搬送しながら基板１０４上に気相を介して薄膜を作製する工程において、多層膜を形成する際、あるいはＡＬＤ法による成膜において比較的厚い膜を得る際に、設備を大規模化することなくサイクル数増やして成膜を行うことができ、量産化が可能で、生産コストも低減することができる。
【００４３】
（第２の実施の形態）
図３により、本発明にかかる成膜装置の他の例について説明する。
図３において、図１と同一の部分または相当する部分には図１と同一の符号を付してその構成説明を省略し、図１と異なる部分を重点に述べる。
図１と異なる点は、図３からも明らかなように、成膜用ドラム１０２を構成する円筒部１０２１において、互いに隣接する凹部１０３に位置する隔壁１０３２の外周面箇所に、基板１０４を加熱する、フラッシュランプ等からなる加熱手段２１０を埋設したこと、及び一部または全部の成膜源から基板１０４に向け放出される原料ガスをプラズマ化するプラズマ生成手段２１１を凹部１０３内に位置して円筒部１０２１に設けたところにある。
【００４４】
このような第２の実施の形態によれば、上記第２実施の形態に示す場合と同様な効果が得られるほか、加熱手段２１０または／及びプラズマ生成手段２１１が設けられているため、効率的に成膜が可能になり、かつ成膜時間が短縮できるとともに、膜の品質も高めることができる。
また、加熱手段２１０を備えることにより、前駆体が吸着した基板を加熱することによって反応を促進し薄膜の成長を促すことができる。そして、熱源としてフラッシュランプを用いると、温度制御が比較的容易であり、また輻射熱を利用することができるため効率的である。さらに、熱を伝えたくない部分に対しては水冷機構を設けて温度を制御することもきる。
【００４５】
また、プラズマを発生または照射させる機構を備えることにより、前駆体の反応を促進し薄膜の成長を促すことができる。この場合、プラズマの発生方法には規定は無い。高周波（ＲＦ）放電やＤＣ放電の他、誘導結合によるプラズマ生成（ＩＣＰ）など、公知の技術が使用できる。
【００４６】
なお、本発明の成膜装置は、ＡＬＤ法に限らず、常圧ＣＶＤ法、減圧ＣＶＤ法、プラズマＣＶＤ法、バイアス高密度プラズマＣＶＤ法または熱酸化法を利用して成膜することも可能である。
また、本発明かかる成膜装置の成膜用ドラム１０２に設けられる成膜源の数は、実施の形態に示すように複数に限らず、１個であってもよい。
また、ＣＶＤ法による成膜装置の場合は、上記第１の実施の形態に示したパージガス放出部を成膜源に置き換えることが可能である。
また、上記第１の実施の形態では、基板１０４の成膜面に傷が入るのを避けるために、基板１０４の幅方向の両端を成膜用ドラム１０２の両端に設けられた両基板ガイド部１０２２に接触させる場合について説明したが、これに限定されない。例えば、基板１０４の幅方向の寸法が大きくなった場合は、基板１０４の幅方向の中央の一部が接触するガイド部を円筒部１０２１に設ける。これにより、基板１０４が撓むのを防止し、基板１０４の成膜面に傷が入るのを防止できる。
【符号の説明】
【００４７】
１００  成膜装置
１０１  チャンバー
１０２  成膜用ドラム
１０３  凹部
１０４  基板
１０５，１０６  ガイドロール
１０７  基板搬送機構
２０１Ａ，２０１Ｂ，２０２Ａ，２０２Ｂ  成膜源
２０３  パージガス放出手段
２１０  加熱手段
２１１  プラズマ生成手段
【図１】
0005736857.tif 000002
【図２】
0005736857.tif 000003
【図３】
0005736857.tif 000004